(57)【特許請求の範囲】
【請求項１】
ボールペン用のインク収容管の管構成樹脂中に、４００〜５００ｎｍの波長の光をより強く散乱させる平均粒径が１００ｎｍ以下の微粒子（但し、シリコーンパウダーを除く）を含有させ且つ光の透過を可能としたボールペン用インク収容管。
【請求項２】
インク収容管がポリプロピレン製である請求項１記載のボールペン用インク収容管。
【請求項３】
インク収容管の樹脂中に分散させる平均粒径１００ｎｍ以下の微粒子が、酸化チタンである請求項１又は２記載のボールペン用インク収容管。
【請求項４】
ボールペンのインク収容管に充填されたインクが油性ボールペン用インクである請求項１〜３の何れか一つに記載のボールペン用インク収容管。
【請求項５】
インク収容管に充填された油性ボールペン用インクが青インクである請求項４に記載のボールペン用インク収容管。
【請求項６】
請求項１〜５の何れかに一つに記載のボールペン用インク収容管を用いたボールペン。
【発明の詳細な説明】
【０００１】
【発明の属する技術分野】
本発明は、ボールペン用のインク収容管であって、外観インク色を呈色可能なボールペン用インク収容管及びそれを使用したボールペンに関する。
【０００２】
【従来の技術】
ボールペンはボールと、これを保持するチップ、更にチップに結合されたチューブにインクが充填されている。このインクをチップを経てボールに供給し紙面等に塗布（筆記）する。勿論チップ及びチューブは細いので、該チップを固定すると共に、指で筆記するのに適当な太さのホルダーをとりつけて構成される。
このチューブがインク収容管であるが、多くはインクの使用によってインク量が減ることがわかるように透明あるいは半透明なものが多く使用される。
【０００３】
ボールペンインクは、特に油性ボールペンにおいては、着色剤が多く配合されており、着色剤が染料の場合、そのインク色の外観は、例えば黒、赤、青、緑インクでも、見かけ上は、殆ど黒色に近い色を呈色している。
また、顔料を使用した場合でも、暖色系の色はともかく、寒色である青または藍色についてはやはり、そのインクの外観色は、光を殆ど吸収してしまい、殆ど黒色に近い色を呈色している。
【０００４】
また、インク収容管に着色剤を入れて、例えば、赤、青、緑色半透明インク収容管とすることも可能であるが、インクの入っていない部分はそれぞれ、半透明の赤、青、緑色とわかるが、インクの入っている部分は、殆ど黒色に近い色を呈色している。しかもこのような着色インク収容管にはインクの色について汎用性がない。
【０００５】
これらのことから、従来のボールペンインク収容管にインクが入っていても、前記のインク収容管自体に着色剤を入れないインク収容管の場合、その外観色はどれも暗色で、区別しづらいという問題点があった。
【０００６】
【発明が解決しようとする課題】
本発明の目的は、インク収容管に特定の着色剤を入れることなく、外観色を青色呈色可能なボールペン用インク収容管及びそれを使用したボールペンとすることである。
【０００７】
【課題を解決するための手段】
本発明は、次の１〜６に存する。
１．ボールペン用のインク収容管の管構成樹脂中に、４００〜５００ｎｍの波長の光をより強く散乱させる平均粒径が１００ｎｍ以下の微粒子（但し、シリコーンパウダーを除く）を含有させ且つ光の透過を可能としたボールペン用インク収容管。
【０００８】
２．インク収容管がポリプロピレン製である前記１記載のボールペン用インク収容管。
【０００９】
３．インク収容管の樹脂中に分散させる平均粒径１００ｎｍ以下の微粒子が、酸化チタンである前記１又は２記載のボールペン用インク収容管。
【００１０】
４．ボールペンのインク収容管に充填されたインクが油性ボールペン用インクである前記１〜３の何れか一つに記載のボールペン用インク収容管。
【００１１】
５．  インク収容管に充填された油性ボールペン用インクが青インクである前記４記載のボールペン用インク収容管。
【００１２】
６．前記１〜５の何れかに一つに記載のボールペン用インク収容管を用いたボールペン。
【００１３】
本発明で使用する、光を散乱させる微粒子は、好ましいものは、可視光の波長より小さな大きさが好ましく、例えば、樹脂粒子でもよく、ポリスチレン系、ポリスチレン−アクリル系共重合体、アクリル系樹脂、また、無機粉体として、微粉シリカ、酸化チタン、亜鉛華、鉛白等が好ましく例示できる。
【００１４】
特に好ましいものは、平均粒子径が１００ｎｍ以下の微粒子であることである。また、そのような微粒子として、微粒子酸化チタンが利用でき、本発明で用いられる微粒子酸化チタンは、電子顕微鏡法による平均単一粒子径が１００ｎｍ以下のものが好適で、市販品としてはＭＴ−５００Ｂ、５００ＳＡ、５００ＨＤ、６００Ｂ、６００ＳＡ、１００Ｓ、１５０Ｗ｛以上テイカ（株）製｝があり、これらのものは、比表面積より球であると仮定して求めた粒子径は約５０〜１５ｎｍである。この他ＴＴＯ−５５（Ａ）、同（Ｂ）（Ｃ）（Ｄ）（Ｓ）（Ｎ）（Ｂ）（Ｄ）｛以上石原産業（株）製｝、又スーパタイタニアＦ−１、同２，３，４，５，６及びこれらの表面処理品｛以上昭和電工（株）製｝、Ｐ−２５（デグサ（株）製）等が使用できる。
【００１５】
本発明で使用するインク収容管の材質としては、充填されるボールペンインクに対して変形したり、膨潤したりすることなく、耐性があり、インクを充填した量が確認できる透明性があればよい。具体的には、ポリプロピレン、ポリエチレン、ポリアクリロニトリル系熱可塑性樹脂、ポリエチレンテレフタレート、ポリアリレート、エチレンビニルアルコールコポリマー等の熱可塑性樹脂が使用可能であるが、特にポリプロピレンが安価で、透明度もあり、適度な強度・硬度もあり好適である。
【００１６】
本発明で使用するボールペンインクは水性インク、油性インクを問わないが、特に好適な例は、着色剤を多く含んでおり、インクの外観色が暗色である、油性ボールペンインクが好ましく、それらインクを充填した本発明の光を散乱させる粒子を含有し、光の透過が可能であることを特徴とするボールペン用のインク収容管の外観色と、筆記描線の色が同系統の色である青色のインクであることがより好適である。
【００１７】
【作用】
インク収容管の樹脂中に微粒子が含有・分散されているため、可視光の短波長（４００〜５００ｎｍ）側の波長の散乱光がより強く散乱し、充填されたインクが暗色のため、インク収容管の外観が青色呈色となるものと考えられる。
【００１８】
【実施例】
以下に実施例によって、本発明を更に具体的に説明するが、本発明はこの実施例によって何等限定されるものではない。
【００１９】
（実施例１）
ポリプロピレン樹脂に微粒子酸化チタンＭＴ−５００ＨＤを０．１重量％混合して、押し出し成型を行い、外径３ｍｍ、内径１．６ｍｍの薄い白色半透明のチューブ（Ａ）を得た。
【００２０】
（実施例２）
ポリプロピレン樹脂に微粒子酸化チタンＭＴ−５００ＳＡを０．２重量％混合して、押し出し成型を行い、外径３ｍｍ、内径１．６ｍｍの薄い白色半透明のチューブ（Ａ２）を得た。
【００２１】
（比較例１）
実施例１から微粒子酸化チタンを除いたもので同様に成型して外径３ｍｍ、内径１．６ｍｍの半透明のチューブ（Ｂ）を得た。
【００２２】
これらのチューブ（Ａ），（Ａ２），（Ｂ）に青インク（Ｃ），赤インク（Ｄ）を充填した。
【００２３】
青インク（Ｃ）は、下記の配合成分を６０度、６時間撹拌してインクを得た。
青インク（Ｃ）
２−フェノキシエタノール                              ３５．０重量％
ベンジルアルコール                                    ２６．５  〃
ポリビニルピロリドン                                    ０．５  〃
Ｓ．Ｐ．Ｔ．ブルー１１１(染料、保土ケ谷化学工業製)    ３０．０  〃
オレイン酸                                              ２．０  〃
ハイラック１１０Ｈ（ケトン樹脂、日立化成製）            ６．０  〃
【００２４】
赤インク（Ｄ）
２−フェノキシエタノール                              ４１．５重量％
ベンジルアルコール                                    １５．０  〃
ポリビニルピロリドン                                    ０．５  〃
スピロンイエローＣ−２ＧＨ（染料、保土ケ谷化学製）      ５．０  〃
スピロンレッドＣ−ＧＨ（染料、保土ケ谷化学製）        １６．０  〃
オレイン酸                                              ２．０  〃
ハイラック１１０Ｈ（ケトン樹脂、日立化成工業製）      ２０．０  〃
【００２５】
実施例チューブ（Ａ）、比較例チューブ（Ｂ）に青インク（Ｃ）、赤インク（Ｄ）を夫々充填して、チューブの片方に直径０．７ｍｍボールのボールペンペン先（ボールペンチップ）をつけて、ボールペンとし、以下の試料を作成した。
【００２６】
試料１：  実施例１チューブ（Ａ）  ＋青インク（Ｃ）
試料２：  実施例１チューブ（Ａ２）＋赤インク（Ｄ）
試料３：  比較例１チューブ（Ｂ）  ＋青インク（Ｃ）
試料４：  比較例１チューブ（Ｂ）  ＋青インク（Ｄ）
【００２７】
試料１〜４を、Ｄ６５標準光源Ｆ６５Ｄ−Ａ型｛スガ試験機（株）｝下で２０人のモニターに色を視認してもらった。その結果を表１に示す。
【００２８】
【表１】
0004030184.tif 000002
【００２９】
試料１〜４を分光光度計Ｕ３３００｛（株）日立製作所｝にＵ３３００用１５０φ積分球｛（株）日立製作所｝を装着して、以下の条件で分光反射率を測定した。
【００３０】
条件：
データモード：      ％Ｔ
スキャンスピード：  ６００ｎｍ／ｍｉｎ
波長範囲：          ８００．００−４００．００ｎｍ
スリット：          ５．０ｎｍ
ベースライン補正：  酸化アルミニウム板
サンプリング間隔：  ２ｎｍ
【００３１】
試料１〜４のスペクトルを図１に示す。実施例チューブ（Ａ，Ａ２）を使用した試料１，２は青色反射光のピークがあり、比較例チューブを使用した試料３，４は測定波長範囲では一様に平坦なスペクトルを示した。
【００３２】
【発明の効果】
本発明によれば、ボールペン用のインク収容管の管構成樹脂中に、４００〜５００ｎｍの波長の光をより強く散乱させる平均粒径が１００ｎｍ以下の微粒子（但し、シリコーンパウダー除く）を含有させ且つ光の透過を可能としたボールペン用インク収容管に、インクの外観色が殆ど黒色に近いインクを充填しても、インク収容管は青色に呈色し、外観の美麗なインク収容管になり、かつ光を透過するため、インクの内容量も判別できる。また、インクを青インクとすれば、インク収容管の外観色と筆記描線との色合いが一致し、使用者はボールペンインク収容管およびそのホルダーが透明ならば、そのボールペンを外観から観ただけで青色ボールペンと視認できる。
【図面の簡単な説明】
【図１】試料１〜４のスペクトルを示す図である。
【図１】
0004030184.tif 000003